(57)【要約】アルミニウム合金シートの製造方法を開示しており、該製造方法が、アルミニウム合金シートの表面を陽極酸化処理条件で処理して、上記シート表面に厚さ１０〜５０ｎｍの酸化アルミニウムのバリア層を形成する工程と、該酸化アルミニウム層を、アルカリ水溶液により処理して、上記酸化アルミニウム層を除去して、合金表面に粗面を残す工程と、を含んでいる。
2004536228.tif 000002
【特許請求の範囲】
【請求項１】
粗面化された表面を有するアルミニウム合金シートの製造方法であって、該方法が、
（１）アルミニウム合金シートの表面を陽極酸化処理条件で処理して、上記シート表面に厚さ１０〜５０ｎｍの酸化アルミニウムのバリア層を形成する工程と、
（２）上記酸化アルミニウムバリア層を、アルカリ水溶液により、３５℃〜８０℃で、全ての又は実質的に全ての上記バリア層を合金表面から除去するのに十分な時間だけ処理して、合金表面に粗面を残す工程と、
を含んでいる粗面化アルミニウム合金シートの製造方法。
【請求項２】
アルミニウム合金シートが、ＡＡ１０００系又はＡＡ３０００系から選ばれた合金から成るシートである請求項１に記載のアルミニウム合金シートの製造方法。
【請求項３】
アルミニウム合金シートが、ＡＡ１０５０Ａ、ＡＡ１２００Ａ、又はＡＡ３１０３の合金シートを含んでいる請求項２に記載の粗面化アルミニウム合金シートの製造方法。
【請求項４】
工程（１）において、アルミニウム合金シートが、３〜１５ｇ／リットルのアルミニウムを含む２０％の燐酸を用いて、温度５５℃〜８０℃、電流密度２〜３ｋＡｍ−２の条件で陽極酸化処理される請求項１乃至３のいずれかに記載の粗面化アルミニウム合金シートの製造方法。
【請求項５】
陽極酸化処理が交流を用いて行われる請求項１乃至４のいずれかに記載の粗面化アルミニウム合金シートの製造方法。
【請求項６】
陽極酸化処理が直流を用いて行われる請求項１乃至４のいずれかに記載の粗面化アルミニウム合金シートの製造方法。
【請求項７】
アルミニウム合金シート表面に、厚さ１０〜５０ｎｍの酸化アルミニウムバリア層が形成される請求項１乃至６のいずれかに記載の粗面化アルミニウム合金シートの製造方法。
【請求項８】
アルミニウム合金シート表面に、厚さ２０〜３０ｎｍの酸化アルミニウムバリア層が形成される請求項７に記載の粗面化アルミニウム合金シートの製造方法。
【請求項９】
酸化アルミニウムバリア層が非多孔質である請求項１乃至８のいずれかに記載の粗面化アルミニウム合金シートの製造方法。
【請求項１０】
工程（２）において、アルカリ水溶液が、ＮａＯＨ又はＫＯＨの水溶液から選ばれる請求項１乃至９のいずれかに記載の粗面化アルミニウム合金シートの製造方法。
【請求項１１】
アルカリ水溶液の濃度が１〜１０％である請求項１０に記載の粗面化アルミニウム合金シートの製造方法。
【請求項１２】
アルカリ水溶液が、２〜５％のＮａＯＨ溶液である請求項１１に記載の粗面化アルミニウム合金シートの製造方法。
【請求項１３】
工程（２）において、処理時間が３〜２０秒である請求項１乃至１２のいずれかに記載の粗面化アルミニウム合金シートの製造方法。
【請求項１４】
アルミニウム合金シートが、ＡＡ１０５０Ａ合金から成り
シートの表面を陽極酸化処理条件で処理して、上記シート表面に厚さ１０〜３０ｎｍの非多孔質酸化アルミニウムのバリア層を形成しており、
工程（２）において、酸化アルミニウム層を、３％アルカリ水溶液により、６０℃で、３〜８秒間処理する請求項１に記載の粗面化アルミニウム合金シートの製造方法。
【請求項１５】
請求項１乃至１４のいずれかに記載の製造方法により形成されて、リソグラフ用基板として使用されるアルミニウム合金シート。
【請求項１６】
アルミニウム合金表面に、厚さ２０〜３０ｎｍの非多孔質酸化アルミニウム層を備えたアルミニウム合金シート。
【請求項１７】
アルミニウム合金がＡＡ１０５０Ａである請求項１６に記載のアルミニウム合金シート。
【請求項１８】
粗面化された表面を有するアルミニウム合金シートの利用であって、
上記アルミニウム合金シートは、その製造工程中に、シート表面に厚さ２０〜３０ｎｍの非多孔質酸化アルミニウム層が備えており、
製造工程が、非多孔質酸化アルミニウム層を、アルカリ水溶液により、３５℃〜８０℃で、全ての又は実質的に全ての層を合金表面から除去するのに十分な時間だけ処理して、合金表面に粗面を残す処理を含んでいるアルミニウム合金シートの利用。
【請求項１９】
合金シートがＡＡ１０５０Ａ合金から成る請求項１８に記載のアルミニウム合金シートの利用。
【請求項２０】
上記非多孔質酸化アルミニウム層が、２〜５％のアルカリ水溶液により、３〜８秒間処理される請求項１８又は１９に記載のアルミニウム合金シートの利用。
【請求項２１】
砂目立てしたアルミニウム合金シートの製造方法であって、該方法が、
（１）アルミニウム合金シートの表面を陽極酸化処理条件で処理して、上記シート表面に厚さ１０〜５０ｎｍの酸化アルミニウムのバリア層を形成する工程と、
（２）上記酸化アルミニウムバリア層を、アルカリ水溶液により、３５℃〜８０℃で、全ての又は実質的に全ての上記バリア層を合金表面から除去するのに十分な時間だけ処理して、合金シートに粗面を残す工程と、
（３）上記合金シートの粗面を砂目立てする工程と、
を含んでいる砂目立てアルミニウム合金シートの製造方法。
【請求項２２】
アルミニウム合金シートが、ＡＡ１０００系又はＡＡ３０００系から選ばれた合金から成るシートである請求項２１に記載の砂目立てアルミニウム合金シートの製造方法。
【請求項２３】
アルミニウム合金が、ＡＡ１０５０Ａ、ＡＡ１２００Ａ、又はＡＡ３１０３の合金から選ばれる請求項２１又は２２に記載の砂目立てアルミニウム合金シートの製造方法。
【請求項２４】
工程（１）において、アルミニウム合金シートが、３〜１５ｇ／リットルのアルミニウムを含む２０％の燐酸を用いて、温度５５℃〜８０℃、電流密度２〜３ｋＡｍ−２の条件で陽極酸化処理される請求項２１乃至２３のいずれかに記載の砂目立てアルミニウム合金シートの製造方法。
【請求項２５】
陽極酸化処理が交流を用いて行われる請求項２１乃至２４のいずれかに記載の砂目立てアルミニウム合金シートの製造方法。
【請求項２６】
陽極酸化処理が交流を用いて行われる請求項２１乃至２４のいずれかに記載の砂目立てアルミニウム合金シートの製造方法。
【請求項２７】
アルミニウム合金シート表面に、厚さ１０〜５０ｎｍの酸化アルミニウムバリア層が形成される請求項２１乃至２６のいずれかに記載の砂目立てアルミニウム合金シートの製造方法。
【請求項２８】
アルミニウム合金シート表面に、厚さ２０〜３０ｎｍの酸化アルミニウムバリア層が形成される請求項２７に記載の砂目立てアルミニウム合金シートの製造方法。
【請求項２９】
酸化アルミニウムバリア層が非多孔質である請求項２１乃至２８のいずれかに記載の砂目立てアルミニウム合金シートの製造方法。
【請求項３０】
工程（２）において、アルカリ水溶液が、ＮａＯＨ又はＫＯＨの水溶液から選ばれる請求項２１乃至２９のいずれかに記載の砂目立てアルミニウム合金シートの製造方法。
【請求項３１】
アルカリ水溶液の濃度が１〜１０％である請求項３０に記載の砂目立てアルミニウム合金シートの製造方法。
【請求項３２】
アルカリ水溶液が、２〜５％のＮａＯＨ溶液である請求項３１に記載の砂目立てアルミニウム合金シートの製造方法。
【請求項３３】
工程（２）において、処理時間が３〜２０秒である請求項２１乃至３２のいずれかに記載の砂目立てアルミニウム合金シートの製造方法。
【請求項３４】
工程（３）において、砂目立てが、硝酸中での電解砂目立てである請求項２１乃至３３のいずれかに記載の砂目立てアルミニウム合金シートの製造方法。
【請求項３５】
工程（３）において、砂目立てが、付加的な砂目立てである請求項２１乃至３３のいずれかに記載の砂目立てアルミニウム合金シートの製造方法。
【請求項３６】
上記付加的な砂目立てが、アルミニウム合金シートの粗面にゾルゲル法による被膜又は薄膜を塗布することを含み、上記被膜及び薄膜が、親水性又は疎水性の層を含んでいる請求項３５に記載の砂目立てアルミニウム合金シートの製造方法。
【発明の詳細な説明】
【０００１】
本発明は、粗面化された表面を有するアルミニウム合金シート材料に関する。また、本発明は、そのシート材料の製造方法及びシート材料の利用に関する。このシート材料は、特にリソグラフ用プレートの製造に利用される。
【０００２】
現在のリソグラフシート市場は、主としてＡＡ１０００系及びＡＡ３０００系の合金から製造された製品により構成されている。リソグラフ用材料として使用するために調製された合金シートは、従来は、金属製造業者により洗浄されて、過剰の油分と金属微粉末が除去される。そして、洗浄済みシートは、通常はメッキ業者によって、硝酸又は塩酸電解液中で電気化学的エッチング（電解砂目立て）する直前に、アルカリにより短時間の、普通は５〜１０秒の化学エッチングがなされる。予備エッチング（化学エッチング）処理により、自然形成された合金シート表面の酸化物が除去され、活性の高いアルミニウムの新しい表面が生じて、電解砂目立てによる粗面化ができるようになる。従来の予備エッチング工程により得られたアルミニウムの新しい表面は、比較的滑らかで、浅いマイクロピットを含んでいる。
【０００３】
リソグラフ用支持板に適したアルミニウムシートを製造するには、支持体の表面を粗面化又は砂目立てして、支持板上への有機被膜の付着力を増加し、保水性を高める必要がある。支持体に塗布した感光層は、後に露光され現像されて、インクを受容する画像領域と、保水性の非画像領域とを有するリソグラフプレートが得られる。画像領域は、通常は有機被膜で覆われており、非画像領域は、通常は被覆されていない支持体表面である。この目的のために、アルミニウム合金シートは、シート表面の光学的非接触表面計の測定結果がおよそＲａ１〜２μｍになるように、粗面化する必要がある。この粗面化は、必ずではないが通常は電解砂目立てにより行われる。本発明は、標準的な砂目立て処理工程の前に、予備陽極酸化処理工程と、それに続くエッチング工程と、を提供する。
【０００４】
リソグラフ用支持板の製造において、砂目立て又は粗面化の工程にかかる費用は、経済性の重要な一部分である。本発明の１つの態様は、本発明によるアルミニウム合金表面の粗面化が、予備エッチング工程を含む従来の方法に比べて、より経済的に行えるという発見に基いている。
【０００５】
硝酸による電解砂目立ては、表面欠陥が非常に生じやすく、その欠陥は、リソグラフ印刷プレートの最終製品にまで現れる。このような欠陥は、非エッチング欠陥として知られている。非エッチング欠陥は、砂目立てされていない明るい線として現れ、通常は幅約１００μｍ、長さ数ミリメートルである。当業者は、非エッチング欠陥の原因が、電解砂目立て処理中に、合金表面が不動態化することが原因である認識している。不動態化は、薄膜の局所的汚染、金属の巻込み、又は、不活性（noble）粒子、例えば局所的不動態化を引き起こす銅リッチ材料の巻込みにより生じることがある。我々は、本発明によって、非エッチング欠陥が解消できる又は少なくとも低減できることを見出した。
【０００６】
ＧＢ−Ａ−２１４５７３８には、電解コンデンサ用のアルミニウム箔の陽極酸化処理が開示されている。ベーマイト（boehmite）タイプの薄膜を作製し、その箔を燐酸電解液中で陽極酸化処理した。最終的に得られる箔は、全て除去することができない陽極酸化被膜を有している。
【０００７】
ＥＰ−Ａ−０６４５２６０には、アルミニウム板の電気化学的な粗面化と、アルカリ中でのエッチングとを含んだ平版印刷用プレートの支持板の製造方法が開示されている。陽極酸化処理の工程は、開示されていない。
【０００８】
ＵＳ６０２４８５８には、化学エッチングと電気化学的粗面化とを含むアルミニウム支持板の製造工程が開示されている。また、酸性溶液中での陽極酸化処理も開示されているが、陽極酸化被膜の除去については開示されていない。
【０００９】
ＵＳ５７３１１２４には、粗面化と、その次の陽極酸化処理とを含むアルミニウム箔の調製方法が開示されている。その後、重炭酸ナトリウムにより洗浄する。
【００１０】
ＵＳ５５５６５３１には、アルカリ金属のケイ酸塩溶液による酸化アルミニウム層の処理と、処理した層のすすぎと、を含むアルミニウム材料の処理方法が開示されている。この処理では、酸化層を除去することはできない。
【００１１】
ＵＳ５２８２９５２には、リソグラフ印刷プレート用の基板を調製する方法が開示されている。この方法は、プレートの陽極酸化処理工程を含んでいるが、酸化層が完全に除去されることはない。
【００１２】
ＵＳ５１０４４８４には、電解による粗面化と、アルカリ又は酸によるエッチングと、を含むＰＳ版用の基板の製造方法を開示している。プレートは、最終工程において陽極酸化処理されて、形成された酸化薄膜は除去されない。
【００１３】
ＵＳ４９８０２７１には、改良したリソグラフ印刷用プレートの構造が開示されている。化学的又は電気化学的な砂目立て及び陽極酸化処理による標準的なプレートの下処理方法が開示されている。
【００１４】
ＵＳ４６８９２７２には、酸化アルミニウム層の処理方法が開示されており、アルカリ水溶液による処理と、有機ポリマーを含有する水溶液による分離した酸化物層の処理と、を含まれている。
【００１５】
ＵＳ４５４５８６６には、変更した電解砂目立て処理が開示されており、最後に陽極酸化処理工程を含んでいる。
【００１６】
ＵＳ４４９２６１６には、最終工程が陽極酸化処理工程の場合の酸化アルミニウム層の処理方法が開示されている。得られた層は、調整されるが、除去されない。
【００１７】
ＵＳ４４８３９１３には、平板印刷用プレートが開示されている。表面の陽極酸化被膜は、調整されるが、除去されない。
【００１８】
ＤＥ−Ａ−３７１７７５７には、リソグラフ印刷用プレートの製造用の基板の製造が開示されており、砂目立て、陽極酸化処理、および親水化処理（hydrophilising）を含んでいる。
【００１９】
ＤＥ−Ａ−３３３５４４０には、陽極酸化処理したプレートに光化学層を塗布した後に、エッチングを行う方法が開示されている。
【００２０】
このように、先行技術に記載された方法は、予備陽極酸化処理を行わない電解砂目立てを時々開示しており、陽極酸化薄膜が製造された場合には、その薄膜は完全に溶解されることはない。
【００２１】
本発明の第１の態様では、粗面化された表面を有するアルミニウム合金シートを製造する方法を提供する。その方法には、（１）アルミニウム合金シートの表面を陽極酸化処理条件で処理して、上記シート表面に厚さ１０〜５０ｎｍの酸化アルミニウムバリア層を形成する工程と、（２）酸化アルミニウムバリア層を、アルカリ水溶液により、３５℃〜８０℃で、全ての又は実質的に全てのバリア層を合金表面から除去するのに十分な時間だけ処理して、合金表面に粗面を残す工程と、を含んでいる。
【００２２】
もし、バリア層が全て又は実質的に全て表面から除去されなければ、結果として砂目立てが不十分になる。バリア層は、完全に除去されるのが好ましい。
【００２３】
合金を制御された条件下で陽極酸化処理して合金シート表面に酸化アルミニウムバリア層を形成し、そのバリア層をアルカリ水溶液中で化学エッチングすることによって形成された表面は、先に陽極酸化バリア層を形成しない表面に比べると、ピット化及び粗面化が、より高い程度になることを見出した。
【００２４】
我々は、理論に束縛されることを望まないが、エッチングの初期段階において、アルカリエッチングが、連続的に溶解して陽極酸化層内の割れ目を攻撃して、アルミニウム表面に達すると考えている。アルカリ水溶液がアルミニウム表面に接触することにより、合金表面上の陽極酸化層の下側でアルミニウムの溶解が起こる。アルミニウム表面を局所的に溶解して比較的深いピットを生じるには、金属表面と陽極酸化層との間に「くぼみ」を形成するのが効果的である。また、同時に酸化層も溶解しており、一定時間の後には、酸化層が完全に溶解して、合金シートには、深いミクロピットを有する又は粗面化された表面が残される。化学エッチングを含む方法は、従来のエッチングに比べて、ミクロピットが多い表面、即ち、粗面化がより進んだ表面を形成することができ、さらに、エッチング続いて行う電解砂目立ての時間を、従来よりも短くできる利点があることが明らかになった。
【００２５】
本発明の方法により調製されたアルミニウムシートの粗面は、このあとに感光層を塗布し、露光し、現像する工程を含む従来の方法によって処理して、リソグラフシートとして使用できる。
【００２６】
本発明では、アルミニウム合金シートを陽極酸化処理して、シート表面に酸化アルミニウムバリア層を形成する。アルミニウム合金は、ＡＡ１０００系又はＡＡ３０００系から選ばれるのが好ましい。本発明で使用される合金には、リソグラフに使用するのに好適なＡＡ１０５０Ａ合金、ＡＡ１２００Ａ合金、及びＡＡ３１０３合金が含まれる。より良い特性、特に砂目立て感応性の点からみて、ＡＡ１０５０Ａ合金が最も好ましい。
【００２７】
通常は、アルミニウム合金シート表面を洗浄し、燐酸電解液を用いて陽極酸化処理を行うことにより、厚さ１０〜５０ｎｍの酸化アルミニウムバリア層を形成する。ここで「酸化アルミニウムバリア層」とは、アルミニウム合金シートの表面に形成されており、バリア機能を有する酸化物層を意味している。このバリア層は、非多孔質であるのが好ましい。しかしながら、バリア層に、酸化物層のバリア機能を損なわない孔部を含んでもよい。多孔質の酸化物層は、バリア機能を有していないので、バリア機能を有する酸化物層を使用することにより解決された技術的問題については解決できない。
【００２８】
本発明の方法で使用される陽極酸化処理は、直流（ＤＣ）又は交流（ＡＣ）のいずれでも利用できるが、交流のほうがより好ましい。交流の波形は、要求に応えればよく、正弦波又はそれ以外にすることができる。交流の電流は、カソード方向又はアノード方向のいずれを基準にしてもよい。交流の周波数は、１秒間に少なくとも数回のサイクルであり、好ましくは工業用周波数である。
【００２９】
電解液の濃度、電解液中のアルミニウム含有量、温度、電流密度、及び陽極酸化処理の時間の全ては、当然であるが、形成される酸化物層の厚みに影響する。通常は、燐酸の濃度は、１０〜３０％の範囲にされるが、十分に納得できる処理変数を得るためには、約２０％であるのが好ましい。他の酸を用いて同様の効果を得られることに注目すべきであり、代表例としては、硝酸、硫酸、及びリンを含有する酸がある。電解液は、アルミニウムを、通常は２０ｇ／リットル以下で含んでおり、３〜１５ｇ／リットルにされるのが好ましい。陽極酸化処理は、通常は、溶液を用いて高い温度で行う。温度は、４０℃〜８０℃の範囲内、好ましくは４５℃〜７０℃の範囲内である。陽極酸化処理は、通常は、電流密度１〜５ｋＡｍ−２で、好ましくは２〜３ｋＡｍ−２で行われる。陽極酸化処理は、数秒以下で行って、希望の厚さの酸化物層を形成するのが好ましい。我々は、厚さ１０〜２８ｎｍの酸化物膜が、２０％の燐酸、３〜１５ｇ／リットルのアルミニウム含有量、５５℃〜８０℃の温度、電流密度２〜３ｋＡｍ−２で、約０．５秒間の陽極酸化処理により形成できることを見出した。例示として、下記の表１に示したバリア薄膜は、ＡＡ１０５０Ａ合金シートを８ｇ／リットルのアルミニウム含有の２０％燐酸により陽極酸化処理して形成した。
【００３０】
【表１】
2004536228.tif 000003
【００３１】
陽極酸化処理工程の後に、陽極酸化アルミニウム合金シートは、貯蔵されるか、又は実質的に遅れることなく処理されてエッチング工程に進む。
陽極酸化アルミニウム合金シートは、そのままでも商品にすることができる。また、バリア層の厚さが１０〜５０ｎｍ、好ましくは１０〜３０ｎｍ、例えば２０〜３０ｎｍである非多孔質酸化アルミニウム層を備えたシートは、本明細書に記載された特別な利点を備えるのに適している。これらのことを考慮して、本発明の別の態様では、厚さ１０〜５０ｎｍ、好ましくは１０〜３０ｎｍ、例えば２０〜３０ｎｍのバリア層を有する非多孔質酸化アルミニウム層を表面上に備えたアルミニウム合金シートを提供する。アルミニウム合金は、上述のように、ＡＡ１０００系又はＡＡ３０００系から選ばれるのが好ましく、特にＡＡ１０５０Ａ合金が好ましい。
本発明のさらに別の態様では、非多孔質酸化アルミニウム層を表面に備えたアルミニウム合金シートを、粗面化アルミニウム合金シートの製造に利用することを提供する。非多孔質酸化アルミニウム層は、厚さ２０〜３０ｎｍのバリア層を有している。粗面化アルミニウム合金シート製造は、非多孔質酸化アルミニウム層を、アルカリ水溶液により、３５℃〜８０℃で、全ての又は実質的に全ての層を合金表面から除去するのに十分な時間だけ処理して、合金表面に粗面を残す処理を含んでいる。
【００３２】
陽極酸化アルミニウム合金シートは、続いて、アルカリ水溶液を用いた化学エッチングにより、３５℃〜８０℃で、全ての又は実質的に全ての酸化アルミニウム層を合金表面から除去するのに十分な時間だけ処理して、合金表面に深いピット、又は粗面を残す。
【００３３】
アルカリ水溶液は、通常はＮａＯＨ又はＫＯＨの、好ましくは１〜１０ｗｔ％である。エッチング工程で使用されるアルカリは、２〜５％のＮａＯＨ溶液であるのがより好ましい。化学エッチングは、全ての又は実質的に全ての酸化アルミニウム層を合金表面から除去するのに十分な時間だけ行われ、その時点で、合金表面は粗面化される。表面は、水酸化ナトリウム溶液によって、総時間を変更してエッチングされた。得られたマイクロピットの程度は、水酸化ナトリウムによるエッチング時間と、陽極酸化処理したアルミニウムシート上の酸化アルミニウム層の厚さとに依存することが示された。マイクロピットの程度は、面粗さが最大になり表面光沢が最小になるまでの間は、水酸化ナトリウムのエッチング時間と共に増加する。これは、バリア層の厚さにも依存する。例えば、バリア層が厚さ２０ｎｍの場合には、３％ＮａＯＨにより、６０℃、約３〜５秒間処理すると、面粗さが最大に、表面光沢が最小になる。バリア層が厚さ２８ｎｍの場合には、約８秒間処理すると、面粗さが最大に、表面光沢が最小になる。バリア層のない表面に同様の処理を行うと、比較的滑らかな表面になり、バリア層を備えたアルミニウム表面で形成されたミクロピットの類の形跡はない。表面光沢が最小になる時点を越えてアルカリエッチングを行うと、上述のいずれの利点を通り越して、ついには、陽極酸化処理しない出発物質をエッチングして得られたのと同様の表面になる。ピットが形成された表面は、過剰にアルカリエッチングすることにより、事実上滑らかになる。
【００３４】
上述したように、アルミニウム合金シートを粗面化する本発明の方法は、従来の技術によってアルミニウムシートを電解砂目立する場合に有利である。第１に、上記のように製造された合金シートは、標準的な処理を行った合金シートに比べて、粗面化の進んだ表面を有しているので、それに続く電解砂目立て工程を（従来の技術に比べて）短時間で行っても、十分な砂目立ての合金表面を提供できる。電解砂目立ての時間を短縮することにより、化学薬品の消費量が減り、高価な廃棄物が一層少なくなる。このように、本発明は、電解砂目立てしたアルミニウム合金シートの製造方法を更に提供する。この製造方法は、（１）アルミニウム合金、好ましくはＡＡ１０００系又はＡＡ３０００系から選ばれたアルミニウム合金のシート表面に陽極酸化処理条件を適用して、その表面に厚さ１０〜５０ｎｍの酸化アルミニウムバリア層を形成する工程と、（２）酸化アルミニウム層をアルカリ溶液により、３５℃〜８０℃で、全ての又は実質的に全てのバリア層を合金表面から除去するのに十分な時間だけ処理して、合金表面に粗面を残す工程と、（３）合金シートの粗面に電解砂目立てを行う工程と、を含んでいる。
【００３５】
本発明では、電解砂目立ては、硝酸又は塩酸を用いて行うが、硝酸による電解砂目立てを利用するのが好ましい。この方法では、電解砂目立て工程は、当業者には周知での条件で行われる。
【００３６】
本発明は、硝酸による電解砂目立てにおける非エッチング欠陥を減少させる方法を提供することもできる。本明細書中で報告するが、硝酸の電解砂目立ての原材料として、ここに記載した方法で粗面化された合金シートを利用することにより、非エッチング欠陥を実質的に減少することができる。
【００３７】
本発明の別の態様では、本発明の方法によって形成したアルミニウムシートを、リソグラフ用基板として使用する。このように、本発明の方法で粗面化したアルミニウム合金シートは、付加的な砂目立てしたプレートの基板として使用するのに有利である。付加的な砂目立てをすることにより、洗浄して巻き取った表面に、少なくとも１つの被膜を塗布して、リソグラフ用基板に所望の磨耗性、親水性、付着性を与えることができる。基板の均一な外見は、美観性及び操作性の双方の点で魅力的であるので、被膜を、透明にすることができる。本発明で得られるピット表面は、合金シートと、この合金シートに塗布する被膜との結合性を向上させ、また、基板に更に均一な外見を与えることができる。そのような被膜には、最上層が例えば熱アブレージョンにより除去できる場合、ゾルゲル法によって形成された親水層及び疎水層の被膜又は薄膜が含まれている。
【００３８】
アルミニウムシートの他の用途としては、例えば缶材料、自動車用シート、反射シートが考えられる。
【００３９】
実施例
実施例１
ＡＡ１０５０Ａリソグラフシートを、約８ｇ／リットルのＡｌを含有した２０％燐酸を用いて、０．５秒間で、陽極酸化処理した。交流の電流密度を変えて、薄膜の厚さを変化させた。処理温度は表２に示した。
【００４０】
【表２】
2004536228.tif 000004
【００４１】
上記の条件と表２の条件とにより調製したサンプルを、３％ＮａＯＨにより、６０℃で、１０秒間処理した。比較のために、陽極酸化処理したサンプルと同じＡＡ１０５０Ａリソグラフシートのサンプルを準備し、陽極酸化層を形成しないように燐酸で洗浄し、他のサンプルと同じエッチング条件で処理した。処理表面の６０°光沢度（gloss value）を、Ｒｈｏｐｏｉｎｔ光沢度計を用いて、巻き方向に測定した。光沢度を表３に示す。
【００４２】
【表３】
2004536228.tif 000005
【００４３】
表３から判るように、酸化アルミニウムバリア層が厚めのサンプルは、アルカリエッチングすると光沢度が低くなる。走査型電子顕微鏡（ＳＥＭ）には、これらの合金表面が、標準的に洗浄した合金表面（陽極酸化層なし）をアルカリエッチングした表面と比べると深いミクロピットがあることが示されている。
【００４４】
実施例２
ＡＡ１０５０Ａリソグラフシートのサンプルを、２０％燐酸を用いて洗浄し、その後にアルカリエッチングした。同じ合金シート材料から成る別のサンプルを、実施例１と同様に陽極酸化処理して、厚さ１０、２０、及び２８ｎｍの非多孔質酸化アルミニウム薄膜を形成した。このサンプルを、さらにアルカリでエッチングした。アルカリエッチングは、３％ＮａＯＨにより、６０℃、２０秒以下で行われた。アルカリエッチングした表面の光沢度を、Ｒｈｏｐｏｉｎｔ光沢度計を用いて測定した。測定は、エッチング前のサンプルと、１、２、３、４、５、８、１０、１５、及び２０秒間でエッチングしたサンプルとで行った。陽極酸化処理していないサンプル（ＰＴＬ標準）及び陽極酸化処理したサンプルについて、エッチング時間と６０°光沢度との関係をプロットし、図１に示す。比較のために、陽極酸化処理せずに燐酸中で工業的に電解洗浄したサンプル（ＰＴＬ標準）もプロットした。
【００４５】
図１から、得られた光沢レベルは、非多孔質酸化アルミニウム層の厚さと、アルカリエッチングの程度と、に依存している。陽極酸化層が１０ｎｍと薄いと、陽極酸化処理せずに洗浄のみの材料と同様の感応性を示している。しかしながら、厚さ２０ｎｍの酸化アルミニウム層を有するサンプルは、３〜５秒のエッチング時間により、最小の６０°光沢度に達する。また、厚さ２８ｎｍの酸化アルミニウム層を有するサンプルは、約８秒のエッチング時間により、最小の６０°光沢度に達する。
陽極酸化処理せずに洗浄のみ行ったサンプルは、いずれのエッチング時間で処理しても、比較的滑らかな表面を示している。このサンプルは、先に陽極酸化層を形成した本発明のサンプルでは得られていたミクロピット類の形跡もミクロピットの程度もない。
【００４６】
得られた結果から明らかなように、マイクロピットの程度は、面粗さが最大になり表面光沢が最小になるまでの間は、水酸化ナトリウムのエッチング時間と共に増加する。表面光沢が最小になる点を越えてアルカリエッチングを行うと、上記のいずれの利点も反対になり、ついには陽極酸化処理しない出発物質をエッチングして得られたのと同様の表面になる。ピットが形成された表面は、過剰にアルカリエッチングすることにより、事実上滑らかになる。すなわち、ピットが形成された表面は、最小光沢点を越えてアルカリエッチングすることにより事実上滑らかになる。
【００４７】
エッチングによって達成された６０°光沢度が最小のときのサンプルの表面粗さの平均粗さＲａは、Ｐｅｒｔｈｅｎ Ｆｏｃｏｄｙｎ又はＬＳ１プローブを用いて決定された。その数値は、表４に記載されている。
【００４８】
【表４】
2004536228.tif 000006
【００４９】
実施例３
リソグラフシート（ＡＡ１０５０Ａ）のサンプルを電解砂目立てするときに、十分な砂目立て表面を得るのに必要な時間を調べる実験を行った。
【００５０】
従来は、電解砂目立ての前に、リソグラフシートは、通常はアルカリ溶液中、例えば３％ＮａＯＨにより、６０℃、１０秒間エッチングしている。このエッチングにより、エッチング表面は、平均粗さＲａが０．３５〜０．４ミクロンで、６０°光沢度が４００〜４５０になる。この処理の目的は、少量の表面を除去して、電解砂目立て前に表面を活性化することである。この処理が行われないと、十分な砂目立てを形成することができない。
【００５１】
この実施例では、ＡＡ１０５０Ａ合金シートのサンプルを、硝酸中で電解砂目立てする。サンプルを、実験室のツインセルシステムにより、液体接触モードで操作して砂目立てした。電解液は、１．５％の硝酸を用いた。電圧は、交流１４Ｖ（従来のサイン曲線の電源）を印加した。各電極は、１５ｍｍの間隔をあけており、対極には工業的に利用されている従来の含浸黒鉛を使用した。対称的な性質（symmetrical nature）に配列するために、前方と後方との電流密度をほぼ一致させる。
これらのサンプルは、以下のように処理される。
１．ＡＡ１０５０Ａシートを、燐酸中で予備洗浄して、３％ＮａＯＨにより６０℃で１０秒間エッチングする。
２．ＡＡ１０５０Ａシートを、実施例１で記載された手順に従って陽極酸化処理し、厚さ２０ｎｍの非多孔質酸化アルミニウム層を形成する。このサンプルを、３％ＮａＯＨにより６０℃で１０秒間エッチングする。
３．ＡＡ１０５０Ａシートを、実施例１で記載された手順に従って陽極酸化処理し、厚さ２８ｎｍの非多孔質酸化アルミニウム層を形成する。このサンプルを、３％ＮａＯＨにより６０℃で１０秒間エッチングする。
【００５２】
それぞれの場合において、サンプルの表面は、１．５％の硝酸により、４０℃、１０秒間、電流密度５０Ａｄｍ−２の条件で電解砂目立てされて、実施例２と同様に、平均粗さ（Ｒａ）と６０°光沢度とを決定する。この手順は、１３、１５、及び１８秒間でエッチングしたサンプルにも繰り返された。電解砂目立てしたサンプルの平均粗さを表５に、６０°光沢度を表６にそれぞれ示した。
【００５３】
【表５】
2004536228.tif 000007
【００５４】
【表６】
2004536228.tif 000008
【００５５】
これらの結果から、表面を予備陽極酸化処理して厚さ２０又は２８ｎｍの陽極酸化層を形成し、そしてエッチングすることにより、同様の光沢と面粗さとを備えた表面を、さらに短時間で得られることがわかった。
【００５６】
実施例４
別の電解砂目立ての実験を、電解砂目立て条件の範囲内で、実施例３に記載したミクロセルシステムにて行った。予備陽極酸化処理した表面を利用することにより、電解砂目立て表面が短時間で得られることがわかった。水酸化ナトリウムの予備エッチングは、上記の実施例３に記載されている。その結果を表７に示す。
【００５７】
【表７】
2004536228.tif 000009
【００５８】
マイクロセル中での通常の電解砂目立てにより、所望のピット形態と面粗さとを備えた視覚的に良好な構造を形成するには、電圧が１４Ｖ、時間が３０秒であると考えられているが、砂目立て時間が２５秒ほどの早さで、視覚的に良好な砂目立てが得られると思われる。
しかしながら、従来取り組んでいる電解砂目立てのシミュレーションの研究によれば、砂目立て時間が２５秒よりもほんの少しだけ短いだけで、砂目立ての不足した表面部分が、画像領域及び粗面部分のような不適当な位置に残り、圧延線（roll line）が目視できる状態であり、処理のボーダーラインに非常に近いことが示されている。それゆえ、電解砂目立ての時間を３０秒にして、合金の化学的性質に合わせて処理を変更しても、洗浄処理及び電解砂目立て処理を少々変更しても、許容できるようにしている。上記の表は、標準的なＡＡ１０５０Ａを含めた全ての材料において、２５秒後には、表面が視覚的に良好になることを示している。上記の表から、ある砂目立て条件においては、予備陽極酸化処理表面から、良好な表面を、短時間で得られることがわかる。また、層の厚さが１０〜３０ｎｍの場合に有利であることも示している。しかしながら、元の厚さが１０ｎｍ以下（エッチング前）の陽極酸化薄膜を備えた合金シートサンプルでは、わずかに有利なだけであり、２８ｎｍの陽極酸化薄膜を備えた合金シートでは、大いに有利であることがわかった。
【００５９】
実施例５
「これまでで最悪」の非エッチング欠陥のＡＡ１０５０Ａシートのコイルから得られたサンプルを、実施例１に記載した陽極酸化処理条件Ａ、Ｂ、Ｃ、及びＤにより調製した。これらを３％ＮａＯＨにより、６０℃で１０秒間エッチングし、次に１．５％の硝酸により、４０℃、１３秒間、電流密度５０Ａｄｍ−２で電解砂目立てした。非エッチング欠陥（段状であることが知られている）の数を数えて、その結果を図２Ａ、図２Ｂ、図２Ｃ、及び図２Ｄに示した。それぞれの条件における結果に、標準材料における非エッチング欠陥の数も示した。標準試料は、例えば、陽極酸化処理しない（ＰＴＬ標準）材料に、上記の陽極酸化処理材料と同様のエッチング及び電解砂目立の処理をおこなって形成した。
【００６０】
図面から判るように、非エッチング欠陥の数は、サンプルＡ（予備陽極酸化処理、層の厚さ１０ｎｍ）では約４０％減少し、サンプルＢ、Ｃ及びＤ（予備陽極酸化処理、層の厚さ２０ｎｍ、２６ｎｍ、及び２８ｎｍ）では約７０％減少した。
【００６１】
実施例６
予備陽極酸化処理してアルカリエッチングしたＡＡ１０５０Ａリソグラフシートを硝酸により電解砂目立てする研究
標準のＰＴＬを洗浄、予備陽極酸化処理して、実施例１の条件Ｂ（層の厚さ２０ｎｍ）及び条件Ｄ（層の厚さ２８ｎｍ）に調製したサンプルを、３％ＮａＯＨにより、６０℃で、エッチング時間２、５、８、１０、１２、及び１５秒にてエッチングして、続いて脱イオン水によりすすいだ。全サンプルを、１．５％の硝酸により、４０℃、電流密度５０Ａｄｍ−２で、砂目立て時間１０、１３、１５、及び１８秒にて電解砂目立てした。アルカリエッチングを１０秒間行い、電解砂目立てを１８秒間行うことにより、通常の工業的洗浄したリソグラフシートは、研究室の容器で完全に処理できることが明らかになった。表８に、６０°光沢度の測定結果を示しており、この結果から砂目立ての程度を知ることができる。
【００６２】
【表８】
2004536228.tif 000010
【００６３】
上記の結果を用いて、電解砂目立てを１８秒間行ったサンプルについて、ＮａＯＨエッチング時間と６０°光沢度との関係をプロットして、図３に示す。この図から、洗浄した通常のＰＴＬリソグラフシート（例えば予備陽極酸化処理していない）では、電解砂目立てのレベルが、アルカリエッチング時間にあまり依存しないことがわかった。また、予備陽極酸化処理したシートを電解砂目立てするには、最低限のエッチング時間を必要とすることが明らかになった。
【００６４】
１３秒間の電解砂目立てを行ったサンプルを製造する実験についても同様にプロット（図４）したところ、予備陽極酸化処理した表面は、アルカリエッチング時間が、条件Ｂでは５秒以上、条件Ｄでは１０秒以上であれば、ＰＴＬ標準（予備陽極酸化処理していない）材料に比べて、光沢レベルが低いことが示される。それらは、１８秒の砂目立てを行った洗浄した通常のＰＴＬ材料と同様の表面を有している。
【００６５】
この結果から、アルカリエッチング条件が適正であるならば、予備陽極酸化表面を利用することにより、光沢レベルの同等な艶消し表面を要求されても、短時間で得ることができる。例えば、エッチング時間を８秒に設定すると、厚さ２０ｎｍのバリア薄膜には十分であるが、厚さ２８ｎｍの薄膜には利点がなく、実際には通常の材料より悪い。もし、アルカリエッチング時間を１２秒まで増加すれば、２０ｎｍ及び２８ｎｍの薄膜ともに、砂目立てに有利である。さらに、１５秒まで増加すれば、２０ｎｍの薄膜の利点がいずれも減少することが示されている。
【００６６】
実施例７
１０５０Ａリソグラフシートは、２０％の燐酸中で、８５℃、約１ｋＣ／ｍ２の電荷密度の電解により洗浄された。次いで、アルカリエッチング（約３％の水酸化ナトリウム）処理が、６０℃、１２秒以下で行われる。同様に電解洗浄したものを出発材料とする別のサンプルを、陽極酸化処理して、実施例１のサンプルＢのように１８ｎｍの薄膜を形成する。このサンプルにも、１２秒以下のアルカリエッチングで処理した。エッチング時間と６０°光沢度との関係をプロットして図５に示す。比較のために、陽極酸化処理せずに燐酸中で電解洗浄したサンプル（ＰＴＬ標準）もプロットした。図５からわかるように、陽極酸化処理したサンプルが到達する光沢度のレベルは、アルカリエッチング時間に依存している。６０°光沢度が最小になるのは、２〜４秒の間である。
【００６７】
リソグラフシートのサンプルを電解砂目立てすることにより、十分な砂目立て表面を達成するのにかかる時間を調べる実験を行った。上記のサンプルには、１８ｎｍの薄膜付のものと、標準のＰＴＬ材料とが含まれる。
【００６８】
今回の試験も、これまでと同様に、シートをアルカリエッチングにより１０秒間エッチングする。エッチング処理に続いて、標準材料及び陽極酸化処理材料を、硝酸により、１４、１６、１８、２１、及び２３秒間の陽極酸化処理を行ない、６０、７０、８０、９０、及び１００％の砂目立てを施した。
【００６９】
これらのサンプルを目視により観察した結果、陽極酸化処理したサンプルを１８秒間又は２１秒間砂目立てしたものと、標準材料を２３秒間砂目立てしたものとが、視覚的には同等であった。標準材料のサンプルは、１８秒及び２１秒という短時間の砂目立て時間では、まだ金属的光沢があり、また外見がまちまちである。硝酸を用いた電解砂目立てをバッチ処理で行うと、表面を幾らか不均一にすることができる。製造されたサンプルは、陽極酸化サンプルを示しており、より早く、より均一な砂目立て感応性を有するようにする。この結果を、以下の表９及び表１０に示しており、光沢度を図６に示す。
【００７０】
同様の実験を、６秒のアルカリエッチング処理の条件で繰り返した。ここで６秒とは、図５からわかるように最小時間に近い。再び、これらのサンプルを視覚的に試験した結果、陽極酸化処理したサンプルを１８秒間又は２１秒間砂目立てしたものと、標準材料を２３秒で砂目立てしたものとが、視覚的には同等であった。標準材料のサンプルは、１８秒及び２１秒という短時間の砂目立て時間では、まだ金属的光沢があり、また外見がまちまちであった。この結果を、以下の表１１及び表１２に示しており、光沢度を図７に示す。
【００７１】
【表９】
2004536228.tif 000011
【００７２】
【表１０】
2004536228.tif 000012
【００７３】
【表１１】
2004536228.tif 000013
【００７４】
【表１２】
2004536228.tif 000014
【図面の簡単な説明】
【００７５】
【図１】予備活性化したリソグラフシートのアルカリエッチング感応性を示すグラフである。
【図２】異なる処理条件で陽極酸化処理したサンプルごとに、非エッチング欠陥の数を示したグラフである（Ａ〜Ｄ）。
【図３】１８秒の硝酸砂目立てしたサンプルについての、ＮａＯＨエッチング時間に対する光沢度を示すグラフである。
【図４】１３秒の硝酸砂目立てしたサンプルについての、ＮａＯＨエッチング時間に対する光沢度を示すグラフである。
【図５】ＰＴＬ標準材料及び陽極酸化材料についての、アルカリエッチング時間に対する光沢度を示すグラフである。
【図６】１０秒のアルカリエッチングしたＰＴＬ標準材料及び陽極酸化材料についての、硝酸による電解砂目立て時間に対する光沢度を示すグラフである。
【図７】６秒のアルカリエッチングしたＰＴＬ標準材料及び陽極酸化材料についての、硝酸による電解砂目立て時間に対する光沢度を示すグラフである。
【図１】
2004536228.tif 000015
【図２】
2004536228.tif 000016
【図３】
2004536228.tif 000017
【図４】
2004536228.tif 000018
【図５】
2004536228.tif 000019
【図６】
2004536228.tif 000020
【図７】
2004536228.tif 000021
【国際公開パンフレット】
2004536228.tif 000022
2004536228.tif 000023
2004536228.tif 000024
2004536228.tif 000025
2004536228.tif 000026
2004536228.tif 000027
2004536228.tif 000028
2004536228.tif 000029
2004536228.tif 000030
2004536228.tif 000031
2004536228.tif 000032
2004536228.tif 000033
2004536228.tif 000034
2004536228.tif 000035
2004536228.tif 000036
2004536228.tif 000037
2004536228.tif 000038
2004536228.tif 000039
2004536228.tif 000040
2004536228.tif 000041
2004536228.tif 000042
2004536228.tif 000043
2004536228.tif 000044
2004536228.tif 000045
2004536228.tif 000046
2004536228.tif 000047
2004536228.tif 000048
2004536228.tif 000049
2004536228.tif 000050
2004536228.tif 000051
2004536228.tif 000052
2004536228.tif 000053
2004536228.tif 000054
2004536228.tif 000055
2004536228.tif 000056
【国際調査報告】
2004536228.tif 000057
2004536228.tif 000058
2004536228.tif 000059